СПОСОБ ОБЖИГА КЕРАМИЧЕСКИХ ДЕТАЛЕЙ

1. Способ обжига керамических деталей, изготовленных методом шликерного литья, включающий термообработку деталей в две стадии, отличающийся тем, что предварительно на детали с обеих сторон укладывают пористые пластины из графитоподобного нитрида бора, термообработку на первой стадии осуществляют в атмосфере воздуха при температуре 500-600°C, затем помещают в высокотемпературную камеру, которую предварительно вакуумируют, после чего термообработку осуществляют в атмосфере чистого азота при давлении 0,15-0,20 МПа и температуре 1650-1850°C с выдержкой 2-3 ч с последующим охлаждением.
2. Способ по п.1, отличающийся тем, что пористость пластин составляет 3-7%.
3. Способ по п.1, отличающийся тем, что вакуумирование высокотемпературной камеры осуществляют до давления 0,002 МПа.
4. Способ по п.1, отличающийся тем, что скорость нагрева деталей в интервале 1500-1850°C и охлаждения до 1500°C составляет 30°C/ч.